(57)【要約】      （修正有）【課題】例えば塗装仕上げ等を行う場合にも、より少ない塗料で良好かつ平滑に仕上げることができるＡＬＣパネル、およびＡＬＣ切断装置を提供する。【解決手段】ＡＬＣパネルは、そのパネルを製造する際のワイヤによる切断面であるパネル表面にワイヤ跡が無く、かつ上記パネル表面の任意の基準長さを前記切断に用いたワイヤと垂直方向に取り、十点平均粗さを用いた表面粗さ測定方法により測定した場合に、その測定値が０．４ｍｍ以下となるようにしたことを特徴とする。また上記のようなパネルを製造するＡＬＣ切断装置として、１本の巻取ドラム２と、複数個の巻戻しドラムと７に巻回した複数本の切断用ワイヤＷに、それぞれ個別に対応させて設けたブレーキ１５の制動作用によって所定の張力を付与した状態で、未養生の半可塑性ＡＬＣ２０をパネル状に切断することを特徴とする。【選択図】        図２
2004358597.tif 000002
【特許請求の範囲】
【請求項１】
ワイヤを一方向に走行させつつ、そのワイヤに向かって未養生の半可塑性ＡＬＣを所定の速度で進入させてパネル状に切断したのち蒸気養生して得られるＡＬＣパネルであって、上記ワイヤによる切断面であるパネル表面に少なくとも目視により識別可能なワイヤ跡が無く、かつ上記パネル表面の任意の基準長さを前記切断に用いたワイヤと垂直方向に取り、十点平均粗さを用いた表面粗さ測定方法により測定した場合に、その測定値が０．４ｍｍ以下となるようにしたことを特徴とするＡＬＣパネル。
【請求項２】
１本の巻取ドラムと、複数個の巻戻しドラムと、その両ドラムに両端部を連結固定して巻回する複数本のワイヤと、両ドラムを回転させてワイヤを走行させる駆動手段と、複数本のワイヤそれぞれに個別に対応させて設けたブレーキの制動作用を利用した所定の張力を付与する機構と、一方向に走行させたワイヤに向かって未養生の半可塑性ＡＬＣを所定の速度で進入させてパネル状に切断することを特徴とするＡＬＣ切断装置。
【発明の詳細な説明】
【０００１】
【発明の属する技術分野】
本発明は、例えば建築物の外壁材などとして用いられるＡＬＣ（軽量気泡コンクリート）パネル及びそれを製造するためのＡＬＣ切断装置に関する。
【０００２】
【従来の技術】
上記のようなＡＬＣパネルを製造する場合には、従来一般に原料スラリーを所定の型枠内に流し込んで所定硬さの半可塑状態に固まったところで型枠を外し、その半可塑状態のＡＬＣをピアノ線等のワイヤにより所定の寸法に切断した後、オートクレーブ等で蒸気養生して所定の大きさ形状のＡＬＣパネルを得るものである。
【０００３】
この場合、上記のようなワイヤを用いた切断方法としては、一般に緊張状態に固定したワイヤをＡＬＣに対して相対移動させることによって切断するワイヤ固定切断方式が多く用いられてきた。しかし、ワイヤを単にＡＬＣに押し当てて相対移動させるだけでは、その切断面がケバ立って平滑に切断できない等の不具合があった。
【０００４】
また一般に切断時のＡＬＣの内部的な硬化状態は一様とはなっておらず、例えば、材料の分布や外気温度等の影響により、部位毎に硬化の進み方が異なる。そのため、従来からの切断方法である緊張状態に固定したワイヤによる切断では、切断中にワイヤに加わる切断抵抗は逐次変化することとなり、緊張装置の緩衝作用がその都度作用することで、ＡＬＣとワイヤの相対速度も逐次変化する。そのため、切断面に切断時のワイヤとＡＬＣとの相対速度変化によって生じるワイヤ跡が形成される。このワイヤ跡は、微小な凹凸となり外観体裁を損ねる原因となっていた。
【０００５】
そこで、例えば下記特許文献１、２のように、ワイヤを揺動させたり、往復運動させた状態で切断する方法が提案されている。この方法によれば、部分的にケバ立ちを抑えつつＡＬＣを切断することは可能となる。さらに、ワイヤに運動を加えながらの切断方式であるため、ワイヤの運動エネルギーが切断に作用することにより、ワイヤに加わる切断抵抗は減少し、ＡＬＣ内部の硬化変化による切断抵抗への影響が減少することで、緊張装置の緩衝作用が都度作用する機会も減少する。その結果、切断面に形成されるワイヤ跡も減少する。
【０００６】
しかし、ワイヤを揺動させたり往復運動させる切断方法によれば、その揺動終点もしくは往復運動の移動方向が切り替わる度毎にワイヤが一時的に停止した状態となり、ワイヤが実質的に固定状態でＡＬＣを切断することとなるため、切断面にケバ立ちが生じたり、ワイヤが停止することにより生ずる凹凸模様により、切断面に周期的なワイヤ跡が生じて外観体裁を損ねる等の不具合があった。
【０００７】
さらに、下記特許文献３、４のように、ワイヤの両端部をそれぞれ巻取ドラムに巻付け、そのワイヤを一方の巻取ドラムから他方の巻取ドラムに向かって移動させながら切断することで、ワイヤを揺動させたり、往復運動させた状態で切断する方法の不具合を解決する方法も提案されている。
【０００８】
しかし、特許文献３のように、大型の切断装置では、切断個所は１箇所に限定されてしまい、生産性が低い。また、下記特許文献４のように上記巻取ドラムに複数本のワイヤを懸回して使用する場合においては、巻取ドラムを１対の計２本ドラムとしており、また、各ワイヤに個別に緊張を与える構造となっておらず、各ワイヤに与えられる緊張力は、ドラム上でのワイヤ同士の重なり具合による巻取直径の変化などのワイヤの懸回状態に大きく影響される。
【０００９】
このため、複数本のワイヤを用いる場合においては、全てのワイヤに対して均等に緊張を与えることができる構造にはなっておらず、張力が大きくなりすぎたワイヤが切断中に破断したり、張力が不足したワイヤにより、切断面の波打ち等が発生し、パネル表面の外観体裁を損ねる等の不具合があった。また、何らかの原因によりワイヤが破断もしくは局部的に折れ曲がったり変形して使用に適さない状態になった場合には、前記のとおり各ワイヤに個別に緊張を与える構造となっていないため、たとえ１本のみのワイヤの不具合であったとしても、交換後の全ワイヤの緊張状態を同一条件に設定することが非常に困難となる。そのため、前記したパネル表面の外観体裁を損ねる等の不具合の発生を極力回避するために、ワイヤ全数を交換しなければならず、作業効率の低下を招いていた。
【００１０】
以上のように従来の切断装置は、いずれも切断面にケバ立ちやワイヤ跡もしくは波打ち等が発生して切断面を平滑にするのが困難であった。またパネル表面に生じるケバ立ちや細かい凹凸の剥がれによる粉が発生していた。そのため、例えば従来の切断装置で切断したパネル表面に塗装仕上げをする場合には、上記のケバ立ちやワイヤ跡もしくは波打ち等による凹凸がパネル表面に波及して平滑性を損ねるおそれがあり、又それを防止するために多量の塗料を塗布しなければならない等の問題があった。また上記のような塗装仕上げ等を、より少ない塗料で良好かつ平滑に仕上げるには、ＡＬＣパネルの表面の平滑度をどの程度にすればよいのか分からないのが実状であった。
【００１１】
【特許文献１】
特開昭６０−２６０３０４号公報
【特許文献２】
特開昭６４−８２９０５号公報
【特許文献３】
特開昭４９−８３０８７号公報
【特許文献４】
特開昭５６−３３２９５号公報
【００１２】
【発明が解決しようとする課題】
本発明は上記の問題点に鑑みて提案されたもので、パネル表面に生じるケバ立ちや細かい凹凸の剥がれによる粉が発生が非常に少なく、また上記のような塗装仕上げ等を行う場合にも、より少ない塗料で良好かつ平滑に仕上げることのできるＡＬＣパネルを提供すること、及びそのようなＡＬＣパネルを容易に製造することのできるＡＬＣ切断装置を提供することを目的とする。
【００１３】
【課題を解決するための手段】
上記の目的を達成するために本発明によるＡＬＣパネル及びそれを製造するためのＡＬＣ切断装置は、以下の構成としたものである。
【００１４】
即ち、本発明によるＡＬＣパネルは、ワイヤを一方向に走行させつつ、そのワイヤに向かって未養生の半可塑性ＡＬＣを所定の速度で進入させてパネル状に切断したのち蒸気養生して得られるＡＬＣパネルであって、上記ワイヤによる切断面であるパネル表面に少なくとも目視により識別可能なワイヤ跡が無く、かつ上記パネル表面の任意の基準長さを前記切断に用いたワイヤと垂直方向に取り、十点平均粗さを用いた表面粗さ測定方法により測定した場合に、その測定値が０．４ｍｍ以下となるようにしたことを特徴とする。
【００１５】
また本発明によるＡＬＣ切断装置は、１本の巻取ドラムと、複数個の巻戻しドラムと、その両ドラムに両端部を連結固定して巻回する複数本のワイヤと、両ドラムを回転させてワイヤを走行させる駆動手段と、複数本のワイヤそれぞれに個別に対応させて設けたブレーキの制動作用を利用した所定の張力を付与する機構と、一方向に走行させたワイヤに向かって未養生の半可塑性ＡＬＣを所定の速度で進入させてパネル状に切断することを特徴とする。
【００１６】
【発明の実施の形態】
以下、本発明によるＡＬＣパネル及びそれを製造するためのＡＬＣ切断装置について具体的に説明する。
【００１７】
本発明によるＡＬＣパネルは、上記のようにワイヤを一方向に走行させつつ、そのワイヤに向かって未養生の半可塑性ＡＬＣを所定の速度で進入させてパネル状に切断したのち蒸気養生して得られるＡＬＣパネルであって、上記ワイヤによる切断面であるパネル表面に蒸気養生後少なくとも目視により識別可能なワイヤ跡が無く、かつ上記パネル表面の任意の基準長さを前記切断に用いたワイヤと垂直方向に取り、十点平均粗さを用いた表面粗さ測定方法により測定した場合に、その測定値が０．４ｍｍ以下となるようにしたことを特徴とする。
【００１８】
上記のように本発明によるＡＬＣパネルは、蒸気養生後におけるパネル表面に少なくとも目視により識別可能なワイヤ跡が無く、かつ十点平均粗さを用いた表面粗さ測定方法による測定値が０．４ｍｍ以下となるようにしたので、パネル表面の平滑度が非常に高く、全体的に見栄えのよいパネルが得られる。またケバ立ちや粉の発生が非常に少ないので、パネル表面に塗装仕上げをする場合にも、少ない塗料で良好かつ平滑に仕上げることが可能となる。なお上記の測定値が０．２ｍｍ以下となるようにすれば、パネル表面の平滑度が更に高まり、ケバ立ちや粉の発生が殆どなく、見栄えが更に良くなると共に塗料の使用量を更に減少させることが可能となる。
【００１９】
次に、上記のようなＡＬＣパネルを容易に得ることのできるＡＬＣ切断装置について説明する。図１は本発明によるＡＬＣ切断装置の一実施形態を示す正面図、図２（ａ）はその一部の拡大正面図、同図（ｂ）はその縦断側面図である。
【００２０】
本実施形態の切断装置は、正面略長方形状の枠体１の下部に、切断用ワイヤＷの巻取ドラム２を設けたもので、その巻取ドラム２は、上記枠体１の側部に設けたモータ等の原動機３によりチェーン伝動機構４等を介して所定の速度で回転駆動させるように構成されている。
【００２１】
上記巻取ドラム２の周面には、ワイヤ巻取時のワイヤ同士の重なりにより発生する巻取直径の急激な変化を緩和するためにＶ字溝状の巻取部２ａが多数設けられ、その各巻取部２ａにワイヤＷの一端が連結されている。そのワイヤＷとしては、本実施形態においてはピアノ線等の鋼線を用いたものであるが、高強度繊維等を用いることもできる。
【００２２】
上記各ワイヤＷは一方向に１回の走行移動で所定長さのＡＬＣを切断できるように所定長さに形成され、その各ワイヤＷの他端は、それぞれ上記枠体１の上部に設けた補助緊張機構としてのテンションプーリ５と転向プーリ６を経て巻戻しドラム７に懸回されている。上記各ワイヤＷの巻取ドラム２および巻戻しドラム７に対する連結固定方法としては、例えばワイヤ端部をかしめ冶具等で処理する方法や、ドラムにスリットを設け、ワイヤ端部を締め込んで固定する方法等その他適宜であり、常時使用しやすい方法を用いればよい。
【００２３】
上記各巻戻しドラム７は、枠体１の上部に設けた板状の支持フレーム８に軸受部材９等を介して回転自由に設けられ、上記転向プーリ６は図に省略した支持部材を介して上記フレーム８に支持されている。また上記の補助緊張機構としてのテンションプーリ５は、ばね１０を介して上記フレーム８に取付けられており、例えばＡＬＣの切断中にワイヤＷに瞬間的に生じる過大な抵抗力により、ワイヤＷが破断するのを防止したり、上記の抵抗力により巻戻しドラム７と巻取ドラム２との間のワイヤＷが必要長さ以上になった場合の緊張力不足を補完する等の機能を有する。
【００２４】
また上記各巻戻しドラム７と巻取ドラム２とに巻回した各ワイヤＷは、巻戻しドラム７と巻取ドラム２の近傍に設けた上下一対の櫛歯状の位置決め板１１、１２のスリット溝１１ａ、１２ａに係合させることによって所定の位置に位置決め保持されている。
【００２５】
さらに上記各巻戻しドラム７は、それぞれ枠体１の上部に設けたモータ等のブレーキ付き原動機１３によりベルト伝動機構１４等を介して回転駆動する構成であり、その各原動機１３と各巻戻しドラム７との間、特に本実施形態においては各ベルト伝動機構１４と各巻戻しドラム７との間に、それぞれブレーキ装置１５が設けられている。
【００２６】
そのブレーキ装置１５は、本実施形態においては上記各巻戻しドラム７の軸上に互いに摩擦接触する一対の摩擦板を配置した構成であり、上記各巻戻しドラム７にワイヤを巻き取る際には、上記各原動機１３によりベルト伝動機構１４等を介して上記各巻戻しドラム７が巻戻し方向に回動するのを許容し、その各巻戻しドラム７に巻き戻したワイヤＷを前記巻取ドラム２で巻き取る際には、上記ブレーキ付き原動機１３の出力軸がその内蔵したブレーキで停止した状態で、上記巻取ドラム２を所定の巻取方向に回動し、各巻戻しドラム７が所定の設定した軸トルクに達すると、上記ブレーキ装置１５の巻戻しドラム７側の摩擦板が該ドラム７と共に上記巻き戻し方向と反対方向に摩擦回動し、その際に上記ブレーキ装置１５による摩擦力等でワイヤＷに所定の設定した張力が付与される構成である。
【００２７】
なお上記ブレーキ装置１５は、上記のような摩擦板を利用した摩擦式ブレーキ装置の他に、例えば液体の抵抗を利用した抵抗式ブレーキ等、種々のものが使用可能であり、使用する装置の大きさや、必要となるブレーキ力等により最適なものを適宜選定すればよい。
【００２８】
また上記ブレーキ装置１５によりワイヤＷに付与される張力は、使用するワイヤＷの材質や直径等により決定される引張り強さを超えることのない設定が必要となる。例えばワイヤＷの直径は、同一材質であれば、太ければ引張り強さ、切断抵抗ともに増加し、細ければ引張り強さ、切断抵抗ともに減少するが、上記ブレーキ装置１５によりワイヤＷに付与される張力は、概ねワイヤＷの引張り強さの１０％以上、９０％以下が望ましい。ワイヤの引張り強さの１０％未満であると、ＡＬＣの硬化状態の影響を受けにくい切断方法である本発明であっても、ワイヤの緊張力がワイヤに加わる切断抵抗を下回る状態が生じてしまい、ワイヤへの十分な緊張保持が出来なくなり、切断面の蛇行等の切断不良を生じる恐れがある。また、引張り強さをあまり大きくすると、ワイヤへ過度の引張り荷重が繰返し作用することで、ワイヤの強度低下を引き起こし、耐用期間が短くなる恐れがあるため、経済的ではないからである。
【００２９】
また前記巻取ドラム２のワイヤ巻取部２ａおよび巻戻しドラム７、プーリ５、６の外形寸法（直径）は、３０ｍｍ以上のものを用いるとよく、３０ｍｍ未満であると、ＡＬＣ切断中にワイヤＷに掛かる荷重を、曲率半径の小さな曲面で受けることとなり、荷重が局部的に集中してワイヤＷの破断強度が不足する恐れがあるからである。また、上記の外形寸法を大きくすると、荷重の集中は少なくなるが、あまり大きくすると、装置が大型化するので、１００ｍｍ以下とするのが望ましい。
【００３０】
また、ワイヤＷの本数や長さ及び隣り合うワイヤの間隔等は、巻取ドラム２のワイヤ巻取部２ａと位置決め板１１、１２のスリット溝１１ａ、１２ａを予め必要とされる個所に適宜設定しておき、ブレーキ付き原動機１３、巻戻しドラム７、ブレーキ装置１５、プーリ５、６、ばね１０等からなる巻戻し機構をユニット化し、取外し及び移動可能としておけば、所望するパネルの長さや厚さ等に応じて適宜に位置を設定することが可能であり、その取付け位置を交互に前後上下にずらすことによって、巻戻しドラム４の直径以下の間隔であってもワイヤＷを設置することが可能となる。
【００３１】
上記の構成において、未養生のＡＬＣを切断するにあたっては、上記各ワイヤＷの一端側を巻戻しドラム７に巻取った状態で、ブレーキ付き原動機１３のブレーキを働かせて原動機１３の出力軸を固定すると共に、ブレーキ装置１５により巻戻しドラム７を制動する。そして、巻取ドラム２を原動機３により回転駆動させ、ワイヤＷを巻戻しドラム７から順次引き出しながら巻取ることで、ブレーキ装置１５によって発生する負荷により、ワイヤＷには設定した所定の張力を付与しつつ、巻戻しドラム７から巻取ドラム２へワイヤＷを順次所定の速度で走行移動させるとともに、巻取ドラム２に順次巻き取っていく。
【００３２】
その状態で、図２（ｂ）の鎖線示のようにＡＬＣ２０を枠体１内に送り込む、或いはＡＬＣに向かって枠体１を送り込む等、両者を相対移動させることによってＡＬＣをその移動方向全長にわたって前記各ワイヤＷで切断するものである。その際、上記各ワイヤＷは、それぞれ独立のブレーキ装置１５による緊張作用で所定の張力が付与されているため、各ワイヤの緊張状態に大きな違いが生じることがなく、しかも、ばね１０とプーリ５からなる補助緊張機構により、ＡＬＣ切断中の抵抗力の変化によるワイヤＷに加わる過大な張力や、瞬間的な緊張力不足に対応できる。そのため、前記従来例のように１つの緊張付与機構で全てのワイヤに緊張を与える方式のようにワイヤの破断や切断面の波打ち等が生じることなく、一度に複数枚の切断面が平滑かつ良好なＡＬＣパネルを得ることができる。
【００３３】
なお、上記各ワイヤＷの走行速度（移動速度）は、ＡＬＣとワイヤＷとの相対移動速度とほぼ同等もしくはそれ以上で４倍以下とするのが望ましい。例えば枠体１に対するＡＬＣの進入速度を２ｍ／ｍｉｎとする場合には、ワイヤＷの走行速度は２ｍ／ｍｉｎ以上、８ｍ／ｍｉｎ以下とするのが望ましい。ワイヤＷの走行速度がＡＬＣとワイヤＷとの相対移動速度よりも遅いと、切断面を平滑化する効果が少なく、また、ワイヤＷの走行速度は速いほど平滑化の効果は大きいが、あまり速くすると、必要とされるワイヤ長が長くなりすぎ、実用的ではない。
【００３４】
すなわち、本実施形態においては各ワイヤＷを巻戻しドラム７から巻取ドラム２に走行移動させるまでに少なくとも１つのＡＬＣ全長を切断する必要があり、走行速度を速くすると、それに応じた長さのワイヤＷが必要となり、４倍を超える速さにしても平滑化の効果はさほど向上しない割にワイヤＷの重量やコストが増大するからである。
【００３５】
上記のようにしてワイヤＷを巻戻しドラム７から巻取ドラム２に走行移動させながらＡＬＣを切断した後は、巻取ドラム２を逆転させ、ブレーキ付き原動機３により巻戻しドラム７を巻取ドラム２よりも若干速い周速で巻取方向に回転させる。前記周速の違いによりワイヤＷを介してブレーキ装置１５が働き、ワイヤＷに適正な緊張を与えつつ巻取ドラム２から巻戻しドラム７に巻戻すことで、巻戻し時のワイヤＷのたるみを防止する。
【００３６】
上記巻取ドラム２から巻戻しドラム７に巻戻す際にもＡＬＣの切断作業を行ってもよいが、図示例のように巻戻しドラム７、巻取ドラム２を上下に配置したものにあっては、上側の巻戻しドラム７から下側の巻取ドラム２にワイヤＷを移動させる場合にのみ切断するのが望ましい。
【００３７】
即ち、上側の巻戻しドラム７から下側の巻取ドラム２にワイヤＷを移動させる際に切断して、上側の巻戻しドラム７に巻戻し、再び上側の巻戻しドラム７から下側の巻取ドラム２にワイヤＷを移動させる際に切断して上側の巻戻しドラム７に巻き戻す。これを繰り返すようにすればよい。このようにワイヤＷが上から下に移動する際に切断すると、通常下側が支えられているＡＬＣを良好に切断できるとともに、切断時の切断屑の良好な排出を促し、ケバ立ちを少なくすることができる。また、切断方向を一定とすることでバラツキの少ない安定性のよい切断が可能となる等の利点がある。
【００３８】
また巻戻しドラム７を取外し式にしておけば、ワイヤＷの交換作業において、予めワイヤＷを必要長さだけ巻回した巻戻しドラム７を作成しておけば、ワイヤの準備に掛かる時間を短縮することができるので、作業効率が向上する。
【００３９】
また使用するワイヤ本数それぞれに対応した張力付与手段を設けているので、部分的なワイヤ破断等のワイヤ不具合が発生して、不具合部分のみ交換する場合においても、ワイヤに対して適正な張力設定が安易に行えるので、作業効率を向上させることができる。
【００４０】
【実施例】
以下、上記のＡＬＣ切断装置を用いてＡＬＣパネルを製造した場合の具体的な実施例について説明する。
【００４１】
〔実施例１〕
前記のＡＬＣ切断装置に用いるワイヤＷとして、直径０．８ｍｍのＪＩＳＢ種ピアノ線を装着し、ＡＬＣとワイヤとの相対速度を２ｍ／ｍｉｎに設定し、ワイヤの走行速度を８ｍ／ｍｉｎに設定した状態でＡＬＣをパネル状に切断した。
【００４２】
得られたＡＬＣパネルを蒸気養生したのち上記ワイヤによる切断面に、切断時のワイヤと垂直方向に測定距離範囲を４０ｍｍ設定し、レーザースポット径０．２ｍｍ、Ｘ軸分解能４０μｍ、Ｚ軸分解能１０μｍのレーザースキャン式２次元変位センサである株式会社キーエンス製、商品名ＬＪ−０８０にて測定し、得られたパネル切断面の波形データを十点平均粗さを用いた表面粗さ測定方法により解析した。
【００４３】
その結果、表面粗さの波形データは図３（ａ）に示すような状態であり、十点平均粗さは、０．０９ｍｍであった。またパネル表面のケバ立ちが非常に少なくワイヤ跡の無い切断面が得られた。
【００４４】
なお、上記の十点平均粗さとは、波形データから得られた断面曲線から基準長さ（本例においては４０ｍｍ）だけを抜き取った部分において、平均線に平行、かつ、断面曲線を横切らない直線から縦倍率の方向に測定した最高から５番目までの山頂の標高の平均値と最深から５番目までの谷底の標高の平均値との差の値をマイクロメートルで表したものを言い、ＪＩＳＢ０６０１において表面粗さを表す指標とされている。
【００４５】
〔実施例２〕
前記のＡＬＣ切断装置に用いるワイヤＷとして、上記と同様に直径０．８ｍｍのＪＩＳＢ種ピアノ線を装着し、ＡＬＣとワイヤとの相対速度を４ｍ／ｍｉｎに設定し、ワイヤの走行速度を４ｍ／ｍｉｎに設定した状態でＡＬＣをパネル状に切断した。得られたＡＬＣパネルを蒸気養生後に上記と同様の要領で十点平均粗さを用いた表面粗さ測定方法により解析したところ、表面粗さの波形データは図３（ｂ）に示すような状態であり、十点平均粗さは、０．３２ｍｍであった。またパネル表面のケバ立ちが少なくワイヤ跡の無い、平滑な切断面が得られた。
【００４６】
〔比較例１〕
上記実施例に対する比較例として、ワイヤＷは上記実施例と同様に直径０．８ｍｍのＪＩＳＢ種ピアノ線を用い、そのワイヤＷを往復運動させながら切断する方法で上記実施例と同一のＡＬＣをパネル状に切断した。なお、そのＡＬＣとワイヤの相対速度は上記実施例１と同様に２ｍ／ｍｉｎとし、ワイヤの往復運動の移動距離は４０ｍｍ、往復運動のサイクルは３．３Ｈｚとした。
【００４７】
得られたＡＬＣパネルを蒸気養生後に上記と同様の要領で十点平均粗さを用いた表面粗さ測定方法により解析したところ、表面粗さの波形データは図３（ｃ）に示すような状態であり、十点平均粗さは、０．４０ｍｍであった。また、ワイヤが往復運動する際に移動方向が切り替わることによって形成される周期的なワイヤ跡が確認され、平滑さを損なう結果となった。
【００４８】
〔比較例２〕
さらに他の比較例として、ワイヤＷは上記実施例と同様に直径０．８ｍｍのＪＩＳＢ種ピアノ線を用い、そのワイヤＷは従来方法である固定状態による切断方法を用いて上記実施例と同一のＡＬＣをパネル状に切断した。なお、そのＡＬＣとワイヤの相対速度は上記実施例２と同様に４ｍ／ｍｉｎに設定した。得られたＡＬＣパネルを蒸気養生後に上記と同様の要領で十点平均粗さを用いた表面粗さ測定方法により解析したところ、表面粗さの波形データは図３（ｄ）に示すような状態であり、十点平均粗さは、０．６２ｍｍであった。またパネル表面にケバ立ちが非常に多いものとなった。
【００４９】
【発明の効果】
以上のように、本発明によるＡＬＣパネルは、ワイヤによる切断面であるパネル表面に少なくとも目視により識別可能なワイヤ跡が無く、かつ上記パネル表面の任意の基準長さを前記切断に用いたワイヤと垂直方向に取り、十点平均粗さを用いた表面粗さ測定方法により測定した場合に、その測定値が０．４ｍｍ以下となるようにしたから、表面が非常に平滑で高品位のＡＬＣパネルが得られる。また、表面が平滑でケバ立ちや粉の発生が非常に少なく且つワイヤ跡も無いので、見栄えがよく、例えば表面を塗装仕上げする際には、それに用いる塗料も少なくて済み、経済的である。
【００５０】
また本発明によるＡＬＣ切断装置は、ワイヤを一方向に走行させながら切断する方式を用いたことにより、従来のワイヤを固定した切断により製造されたものと比較して格段にケバの少ない平滑な切断面が得られる。また、ワイヤを揺動させたり、往復運動させた状態で切断する方法により切断されたものと比較して、ワイヤ跡が残らないため、より平滑な切断面が得られる。さらに本発明においては、複数本のワイヤを取付けることが可能であり、且つ、各ワイヤに個別に適正な緊張を付与することができるため、切断中のワイヤの破断も殆ど発生せず、また、緊張不良による切断面の波打ち等の不具合も生じることがないもので、前記従来のワイヤを揺動させて切断する方法や、ワイヤを一方向に移動させながら切断する方法により製造されたものと比較して品質性能や生産性および歩留まりのよい優れたＡＬＣ切断装置を提供することができる。さらに従来のワイヤを固定した切断により製造されたものと比較して、切断後に上記のようにＡＬＣ表面に生じるケバ立ちや細かい凹凸の剥がれによる粉の発生が非常に少ないので、施工現場への搬入時などに辺りを汚すことがなく、環境に配慮した製品が容易・安価に得られる等の効果がある。
【図面の簡単な説明】
【図１】本発明によるＡＬＣ切断装置の一実施形態を示す正面図。
【図２】（ａ）は上記切断装置の一部の拡大図。
（ｂ）はその縦断側面図。
【図３】（ａ）〜（ｄ）は実施例および比較例におけるパネル表面粗さの測定図。
【符号の説明】
１  枠体
２  巻取ドラム
３  原動機
４  チェーン伝動機構
５  テンションプーリ
６  転向プーリ
７  巻戻しドラム
８  支持フレーム
９  軸受部材
１０  ばね
１１、１２  位置決め板
１３  ブレーキ付き原動機
１４  ベルト伝動機構
１５  ブレーキ装置
Ｗ  ワイヤ
【図１】
2004358597.tif 000003
【図２】
2004358597.tif 000004
【図３】
2004358597.tif 000005